(57)【要約】【課題】  施工に熟練を必要とせず、施工後の養生も必要としない、さらに、凹凸面に対する追従性に優れるため高いシール性を有し、且つ屋外使用に耐えうる耐久性を有するシールテープを提供する。【解決手段】  アイオノマー樹脂からなるフィルムの一方の面に、粘着剤層を設けたシールテープを用いる。さらに、該粘着剤層の厚みは、０．１５ｍｍ〜１．００ｍｍであることが好ましく、該粘着剤層は、溶剤型アクリル系粘着剤により形成されることが好ましい。【選択図】  図１
2008179668.tif 000002
【特許請求の範囲】
【請求項１】
アイオノマー樹脂からなるフィルムの一方の面に、粘着剤層が設けられていることを特徴とするシールテープ。
【請求項２】
該粘着剤層の厚みが、０．１５ｍｍ〜１．００ｍｍであることを特徴とする、請求項１に記載のシールテープ。
【請求項３】
該粘着剤層が、溶剤型アクリル系粘着剤により形成されることを特徴とする、請求項１または２に記載のシールテープ。
【請求項４】
該粘着剤層が、着色剤を含む溶剤型アクリル系粘着剤からなることを特徴とする、請求項１〜３のいずれかに記載のシールテープ。
【請求項５】
該アイオノマー樹脂からなるフィルムの厚みが０．０５ｍｍ〜０．３０ｍｍであることを特徴とする、請求項１〜４のいずれかに記載のシールテープ。
【発明の詳細な説明】
【技術分野】
【０００１】
本発明は、アイオノマー樹脂フィルムの片面に、粘着剤層を設けたシールテープに関するものである。さらに詳しくは、施工に熟練を必要とせず、施工後の養生も必要としない、さらに、凹凸面に対する追従性に優れるため高いシール性を有し、且つ屋外使用に耐えうる耐久性を有するシールテープに関するものである。
【背景技術】
【０００２】
自動車、トラック、鉄道、航空機等の輸送機器、あるいは冷蔵庫、洗濯機等の家電製品、住宅・建築における構造物等の組み立てにおいては、鉄板やアルミ板等の金属パネル部材が使用されるが、それらのパネル部材は、端部を互いに重ね合わせ、リベット止め、ネジ止め等により固定されて、組み立てられる。そして、それらの部材パネルの重ね合わせ部位の段差部分あるいはネジやリベット等による接合部分には、水の進入を防ぐためのシール処理を行う必要がある。
【０００３】
そのようなシール処理としては、一般に液状のシーリング材によるものが広く行われている。
このような液状シーリング材の施工によるシール処理は、例えばカートリッジガンを用いて、シーリング材を付着させる方法を用いるが、確実なシール性と美観性が要求されるため、以下に示すような問題があった。
（１）シーリング材の施工には、熟練を必要とし、且つ作業時間を多く必要とする。
（２）施工してから硬化まで時間を要し、硬化するまで、施工部分に外力が加わるような作業を行うことが出来ず、硬化するまでに養生が必要である。
【０００４】
そこで、これらの問題点を解消するために、近年は、例えば、ポリエステルフィルムとアルミニウム箔とを貼り合わせてなる基材の一方に、ブチルゴムをベースとする粘着剤組成物を塗工した防水テープ（特許文献１）等が用いられるようになっている。
【０００５】
【特許文献１】特開平１１−１０６７２０号公報
【発明の開示】
【発明が解決しようとする課題】
【０００６】
しかしながら、このような従来の防水テープは液状のシーリング材に比べ施工性には優れるものの、依然として以下のような問題点があった。
（１）ポリエステルフィルムとアルミニウム箔とを貼り合わせたシートをテープ基材としているため、テープの柔軟性に乏しく、パネルの重ね合わせ部分等の凹凸面に貼り合わせる場合、テープを被着体に十分な密着させることが出来ないため、シール性が不十分となる。
（２）ブチルゴムをベースとする粘着剤組成物を使用しているため、夏場の直射日光に晒されるような部位に使用する場合、粘着剤が流動し、周囲を汚染する場合がある。
【０００７】
本発明は、上述の問題点を解消するためになされたもので、施工に熟練を必要とせず、施工後の養生も必要としない、さらに、凹凸面に対する追従性に優れるため高いシール性を有し、且つ屋外使用に耐えうる耐久性を有するシールテープを提供することを目的とする。
【課題を解決するための手段】
【０００８】
本発明者等は、鋭意研究の結果、柔軟性に優れるアイオノマー樹脂フィルムの片面に、粘着剤層を設けた片面粘着テープをシールテープとすることで、上記問題点が解決できることを見いだし、本発明を完成させるに至った。
【０００９】
すなわち、第１の発明は、アイオノマー樹脂からなるフィルムの一方の面に、粘着剤層が設けられていることを特徴とするシールテープに関するものである。
【００１０】
また、第２の発明は、該粘着剤層の厚みが、０．１５ｍｍ〜１．００ｍｍであることを特徴とする、第１の発明に係るシールテープに関するものである。
【００１１】
また、第３の発明は、該粘着剤層が、溶剤型アクリル系粘着剤により形成されることを特徴とする、第１または第２の発明に係るシールテープに関するものである。
【００１２】
また、第４の発明は、該粘着剤層が、着色剤を含む溶剤型アクリル系粘着剤からなることを特徴とする、第１〜３の発明に係るシールテープに関するものである。
【００１３】
また、第５の発明は、該アイオノマー樹脂フィルムの厚みが０．０５ｍｍ〜０．３０ｍｍであることを特徴とする、第１〜４の発明に係るシールテープに関するものである。
【発明の効果】
【００１４】
本発明に係るシールテープを使用することで、パネル部材の重ね合わせ部の段差部分やネジ止めあるいはリベット止めした部分のシールを行う際、施工に熟練を必要とせず、且つ施工時間の短縮が可能であり、施工後の養生も必要せず、また、良好なシール性、耐候性が得ることができるという効果を奏する。
【発明を実施するための最良の形態】
【００１５】
以下、本発明の実施の形態を、詳細に説明する。なお、本発明はこれらの例示にのみ限定されるものではなく、本発明の要旨を逸脱しない範囲内において種々の変更を加え得ることは勿論である。
【００１６】
［本発明に係るシールテープの構成］
本発明に係るシールテープの構成を図１に示す。
本発明に係るシールテープは、基本的には、アイオノマー樹脂フィルム（Ａ）（図中１）を支持体とし、その片面に形成された粘着剤層（Ｂ）（図中２）と、セパレータ（Ｃ）（図中３）とから構成されるものである。
【００１７】
［アイオノマー樹脂フィルム（Ａ）について］
本発明における「アイオノマー樹脂」とは、オレフィンとα，β−不飽和カルボン酸との共重合体におけるカルボキシル基の一部または全部が金属陽イオンによって、分子間でイオン的に架橋されたポリマーからなる樹脂のことである。アイオノマー樹脂に用いられるオレフィンとしては、エチレン、プロピレン等の公知のオレフィンが挙げられる。α，β−不飽和カルボン酸としては、アクリル酸、メタクリル酸等が挙げられる。金属陽イオンとしては、アルカリ土類金属（ナトリウム、カリウム、マグネシウム等）、アルカリ金属、亜鉛、銀、銅等の任意の金属の陽イオンが挙げられる。
【００１８】
また、上記アイオノマー樹脂中には、必要に応じて、酸化防止剤（老化防止剤）、熱安定剤、光安定剤、紫外線吸収剤等各種の添加剤が添加されていてもよい。特に、屋外にて直射日光に晒される用途においては、耐候性、耐変色性を向上させるために、酸化防止剤（老化防止剤）、熱安定剤、光安定剤、紫外線吸収剤を添加することが好ましい。
【００１９】
さらに、上記アイオノマー樹脂は、その必要および用途に応じて、透明であっても、不透明であってもよい。また、美観性を向上させるために、チタンホワイトやカーボングラック、アルミフレーク、アゾ系赤顔料等の着色剤を添加してもよい。
【００２０】
アイオノマー樹脂フィルムは、上記のアイオノマー樹脂をフィルム状に成型したものであり、その厚みは、用途によって様々な厚みとすることが可能であるが、通常、０．０１ｍｍ〜１．００ｍｍの範囲であり、好ましくは、０．０５〜０．３０ｍｍである。アイオノマー樹脂フィルムの厚みが０．０５ｍｍ未満であると、フィルムの強度が低下するため、例えば、テープが部材に貼り合わされた状態で、上から人が踏むような場合、フィルムが破れ、シール性が得られなくなる。また、０．３０ｍｍ以上となると、パネルの重ね合わせ分の段差やリベットあるいはネジの凹凸にテープが追従することが出来なくなり、止水性に悪影響を及ぼす。
【００２１】
また、アイオノマー樹脂フィルムと粘着剤層との接着性を高めるために、粘着剤層の塗工に先立って、アイオノマー樹脂フィルムの粘着剤層塗工面にコロナ放電処理やプラズマ放電処理を施してもよいし、あるいは、アイオノマー樹脂フィルムの粘着剤層塗工面にプライマー層を設けてもよい。
【００２２】
上記のアイオノマー樹脂の市販品としては、三井・デュポンケミカル（株）製「ハイミラン１５５４」、「ハイミラン１６０１」、「ハイミラン１６５０」、「ハイミラン１６５２ＵＶ」、「ハイミラン１７０２」、「ハイミラン１８５６」等が挙げられる。また、アイオノマー樹脂フィルムの市販品としては、タマポリ（株）製「ＨＭ−０７」、「ＨＭ−５２」等が挙げられる。
【００２３】
［粘着剤層（Ｂ）について］
本発明のシールテープにおける粘着剤層（Ｂ）に使用される粘着剤としては、従来公知の粘着剤が使用できる。例えば、アクリル系粘着剤、天然ゴム系粘着剤、合成ゴム系粘着剤、ウレタン系粘着剤、シリコーン系粘着剤等が挙げられるが、良好な耐候性や幅広い被着材に良好な密着性が得られることからアクリル系粘着剤が好ましい。
【００２４】
ここで、アクリル系粘着剤とは、例えば、アルキル基の炭素数が１〜１２のアルキル基を有するアルコールの（メタ）アクリル酸エステルモノマー、好ましくは炭素数が４〜１２のアルキル基を有する（メタ）アクリル酸エステルモノマーの単独重合体もしくは（メタ）アクリル酸エステルモノマー同士の共重合体、又は上記（メタ）アクリル酸エステルモノマーと該（メタ）アクリル酸エステルモノマーと共重合可能な重合性モノマーとの共重合体等を主成分としてなるものが挙げられる（ここで、アクリル酸とメタクリル酸を総称して「（メタ）アクリル酸」と記載することがある）。
【００２５】
上記アルキル基の炭素数が４〜１２のアルキル基を有する（メタ）アクリル酸エステルモノマーとしては、特に限定されず、例えば、（メタ）アクリル酸ｎ−ブチル、（メタ）アクリル酸２−エチルヘキシル、（メタ）アクリル酸イソオクチル、（メタ）アクリル酸ｎ−オクチル、（メタ）アクリル酸イソノニル、（メタ）アクリル酸ラウリル等を挙げることができる。これらは、単独で、又は組み合わせて用いることができるが、得られる粘着剤の粘着性や、粘着力と凝集性とのバランスに優れたものとするために、通常、ホモポリマーのガラス転移温度（Ｔｇ）が−５０℃以下の（メタ）アクリル酸アルキルエステルを主成分とし、さらに、（メタ）アクリル酸メチル、（メタ）アクリル酸エチル等の低級のアルコールの（メタ）アクリル酸エステルを併用することが好ましい。
【００２６】
また、これらの（メタ）アクリル酸エステルモノマーと共重合可能なモノマーとしては、（メタ）アクリル酸、マレイン酸、フマル酸、イタコン酸等のカルボキシル基含有モノマー又はその無水物や（メタ）アクリル酸２−ヒドロキシエチル、（メタ）アクリル酸４−ヒドロオキシブチル、ポリオキシエチレン（メタ）アクリレート、ポリオキシプロピレン（メタ）アクリレート、カプロラクトン変成（メタ）アクリレート等の水酸基含有モノマー等が挙げられる。
【００２７】
また、その他の重合性単量体成分として、（メタ）アクリル系ポリマーのガラス転移点や剥離性を調整するための重合性モノマーなどを、本発明の効果を損なわない範囲で使用することができる。
その他の重合性単量体成分としては、たとえば、スルホン酸基含有モノマー、リン酸基含有モノマー、シアノ基含有モノマー、ビニルエステル類、芳香族ビニル化合物などの凝集力・耐熱性向上成分や、カルボキシル基含有モノマー、酸無水物基含有モノマー、ヒドロキシル基含有モノマー、アミド基含有モノマー、アミノ基含有モノマー、イミド基含有モノマー、エポキシ基含有モノマー、Ｎ−アクリロイルモルホリン、ビニルエーテル類等の接着力向上や架橋化基点として働く官能基を有す成分を適宜用いることができる。その他の成分は１種又は２種以上併用して用いることができる。
【００２８】
上述のアクリル系粘着剤としては、従来公知のものが使用でき、アクリル系ポリマーを有機溶剤に溶解した溶剤型粘着剤、１００％樹脂部分の熱溶融型粘着剤、紫外線硬化型粘着剤、水媒体中に粘着性乳化重合体を分散させたエマルジョン型粘着剤の中から、必要に応じて、使用することが出来る。中でも、溶剤型アクリル系粘着剤は、各種被着体に対する接着性、耐熱性、耐水性に優れ、且つ、必要に応じて、容易に着色剤を添加することが可能であることから、特に好ましい。一般に、エマルジョン型アクリル系粘着剤は、乳化剤を含むため耐水性が不十分である傾向にあり、また、熱溶融型アクリル系粘着剤は耐熱性が不十分である傾向にある。また、紫外線硬化型アクリル系粘着剤は、紫外線照射時に、紫外線の透過性が必要であるため、着色剤を添加した場合、紫外線の透過性が悪くなり、硬化性が低下するという問題を生じる可能性がある。
【００２９】
上記アクリル系粘着剤は、その必要および用途に応じて、透明であっても、不透明であってもよい。また、美観性を向上させるために、チタンホワイトやカーボンブラック、アルミフレーク、アゾ系赤顔料等の着色剤を添加してもよい。
【００３０】
上記アクリル系粘着剤は、さらに、例えばイソシアネート系やエポキシ系、金属キレート系の架橋剤を含有して粘着力が調節されているものであってもよい。架橋剤の含有量は特に限定されるものではなく、通常、粘着剤中の上記アクリル系樹脂に対して０．０１〜５．０重量％される。
【００３１】
また、アクリル系粘着剤中には、必要に応じて、粘着性付与剤、無機もしくは有機充填剤、酸化防止剤（老化防止剤）、熱安定剤、光安定剤、紫外線吸収剤等各種の添加剤が添加されていてもよい。
【００３２】
アクリル系粘着剤の市販品としては、コニシ（株）製「ＫＨ１００ＡＮＴ」（溶剤型）、「ＫＨ５４ＮＴ」（溶剤型）、「ＣＷ−１」（エマルジョン型）、綜研化学（株）製「１７００」（溶剤型）、「Ｅ−１０００」（エマルジョン型）、日本触媒（株）製「アロセット８８５０Ｅ」（溶剤型）等が挙げられる。
【００３３】
粘着剤層（Ｂ）の塗布厚みについては、用途によって様々な厚みにすることが可能であるが、通常、ドライ厚みで０．０５ｍｍ以上２．００ｍｍ未満の範囲であり、好ましくは０．１５ｍｍ以上１．００ｍｍ未満である。粘着剤層の厚みが０．１５ｍｍ未満であると、パネルの重ね合わせ部分の段差やリベットの凹凸に追従することが出来ず、シール性が不足する場合がある。また、粘着剤層の厚みが１．００ｍｍ以上となると、溶剤型粘着剤を使用する場合、多量の溶剤を乾燥する必要があるため、生産性が著しく悪くなるという不具合が生じる。
【００３４】
［セパレータ（Ｃ）について］
本発明に係るシールテープには、製造後において流通過程において、粘着剤層（Ｂ）を保護する目的でセパレータ（Ｃ）を設けることができる。ただし、その製品形態等によっては、必ずしもセパレータが必要とされない場合もある。
本発明に係るシールテープに使用されるセパレータ（Ｃ）としては、従来公知のセパレータ基材が使用できる。例えば、ポリエチレンテレフタレート、ポリエチレン、ポリプロピレン等のプラスチックフィルムや紙等が挙げられるが、入手のしやすさ、使い勝手、価格等の面で紙が好適である。
【実施例】
【００３５】
以下、本発明を実施例に基づいて詳細に説明するが、本発明は実施例に限定されるものではない。
本発明は、シールテープの基材としてアイオノマーフィルムを用いることにより、凹凸面に対する優れた追従性を有するため高いシール性を有し、且つ屋外使用に耐えうる耐久性を有するシールテープが得られるという知見に基づくものとして解釈されるべきである。
【００３６】
［実施例１］
アイオノマー樹脂（三井・デュポンケミカル（株）製「ハイミラン１６５２ＵＶ」）をＴダイ押出により、厚み０．１０ｍｍに成形し、テープ支持体を作成した。
つづいて、溶剤型アクリル系粘着剤（コニシ（株）製「ＫＨ１００ＡＮＴ」、不揮発分４５％、酢酸エチル溶液）１００質量部に、架橋剤としてポリイソシアネート（日本ポリウレタン工業(株)製「コロネートＬ」、不揮発分７５％、酢酸エチル溶液）１質量部、着色剤（日本ピグメント（株）製「ＮＶ−６−３０４６」）０．１質量部を添加し、均一になるまで混合し、粘着剤配合液を作成した。
得られた粘着剤配合液を片面シリコーン処理紙セパレータ（住化加工紙（株）製「ＳＬＫ８０ＫＣＺ」）の離型処理面に乾燥後の厚さが１００μｍになるよう塗工し、1００℃で５分間乾燥させて粘着剤層を成形した後、テープ支持体に貼り合わせ、粘着剤層厚１００μｍのアイオノマーフィルムを支持体とする「片面粘着テープ（イ）」を得た。
上記とは別に、粘着剤配合液を片面シリコーン処理紙セパレータ（住化加工紙（株）製「ＳＬＫ８０ＫＣＺ」）の離型処理面に乾燥後の厚さが１００μｍになるよう塗工し、1００℃で５分間乾燥させて乾燥後の厚さが１００μｍである「粘着剤層（ロ）」を成形した。
得られた「粘着剤層（ロ）」を、「片面粘着テープ（イ）」の粘着剤層面に対して、貼り合わせて積層し、トータル粘着剤層厚が２００μｍであるアイオノマーフィルムを支持体とする「片面粘着テープ（Ｉ）を得た。
【００３７】
［実施例２］
実施例１と同様の方法で、「粘着剤層（ロ）」２層を、「片面粘着テープ（イ）」の粘着剤層面に積層することによって、粘着剤層の厚みを３００μｍとしたアイオノマーフィルムを支持体とする「片面粘着テープ（ＩＩ）」を得た。
【００３８】
［実施例３］
実施例１と同様の方法で、「粘着剤層（ロ）」７層を、「片面粘着テープ（イ）」の粘着剤層面に積層することによって、粘着剤層の厚みを８００μｍとしたアイオノマーフィルムを支持体とする「片面粘着テープ（ＩＩＩ）」を得た。
【００３９】
［比較例１］
実施例１における「片面粘着テープ（イ）」をそのまま用い、粘着剤層の厚みを１００μｍとしたアイオノマーフィルムを支持体とする「片面粘着テープ（ＩＶ）」とした。
【００４０】
［比較例２］
実施例１の粘着剤配合液に代えて、水性アクリル系粘着剤（コニシ（株）製「ＣＷ１」、不揮発分５９％）１００質量部に、イソシアネート硬化剤（コニシ（株）製「ＣＷ硬化剤−１」）０．５質量部を添加、均一になるまで混合したものを使用し、それ以外は実施例１と同様にして、粘着剤層厚２００μｍのアイオノマーフィルムを支持体とする「片面粘着テープ（Ｖ）」を得た。
【００４１】
［比較例３］
実施例１のテープ支持体に代えて、厚み０．１ｍｍのポリエチレン系フィルム（オカモト（株）製「エマソフト３Ｃ」）を使用し、それ以外は実施例１と同様にして、粘着剤層厚２００μｍのポリエチレン系樹脂フィルムを支持体とする「片面粘着テープ（ＶＩ）」を得た。
【００４２】
［評価方法］
得られた「片面粘着テープ（Ｉ）〜（ＶＩ）」を製造後２３℃で１週間養生した後、以下の性能評価試験を行った。
【００４３】
（１）凹凸面追従性
長さ１００ｍｍ×幅１００ｍｍ×厚さ２ｍｍのアルミニウム板１枚と、長さ１００ｍｍ×幅２５ｍｍ×厚さ２ｍｍのアルミニウム板２枚とを、ＰＥＴフィルム基材両面粘着テープ（コニシ（株）製「ＷＦ２０５」／厚み１１５μｍ／図中５）で貼り合わせ、２．１ｍｍの段差を持つ被着体を作成する（図２）。
この被着体に長さ８０ｍｍ×幅８０ｍｍのテープを、凹部（段差部）を浮かせた状態で貼り合わせた（図３）。
その後、被着体にテープが追従するように、テープをアイオノマーフィルム面から押し込み、貼り合わせを行った（図４）。
この試験体を４０℃のオーブン内で７日間放置した後、段差部分に生じたテープの浮きの長さの合計（ａ１とａ２の合計）を測定し、以下の基準で評価を行った（図５）。
○  ：  テープの浮きの長さの合計が３ｍｍ未満である
×  ：  テープの浮きの長さの合計が３ｍｍ以上である
【００４４】
（２）耐水性
幅２５ｍｍ×長さ８０ｍｍのテープを、幅３０ｍｍ×長さ１００ｍｍ×厚さ２ｍｍのアルミニウム板に貼り合わせ、２３℃で３日間放置した。この試験体を、４０℃温水中に１４日放置し、テープの状態を目視で確認し、以下の基準で評価を行った。
○  ：  温水への浸漬の前後でテープの状態変化なし
×  ：  温水への浸漬後、テープの粘着剤層に白化が認められる
【００４５】
（３）耐候性
幅２５ｍｍ×長さ８０ｍｍのテープを、幅３０ｍｍ×長さ１００ｍｍ×厚さ２ｍｍのアルミニウム板に貼り合わせ、２３℃で３日間放置した。この試験体を、サンシャシンウェザーメーター（スガ試験機（株）製、ブラックパネル温度６３℃、１サイクル時間１２０分（降雨時間１８分））の条件で１０００時間照射後のテープの状態を目視し、以下の基準で評価を行う。
○  ：  照射の前後でテープの外観変化なし
×  ：  照射後、テープの劣化または変色が認められる
【００４６】
［表１］
━━━━━━━━━━━━━━━━━━━━━━━━━━━━━━━━━━━━━━━━
実施例１  実施例２  実施例３  比較例１  比較例２  比較例３
━━━━━━━━━━━━━━━━━━━━━━━━━━━━━━━━━━━━━━━━
テープ              Ｉ      ＩＩ      ＩＩＩ     ＩＶ      Ｖ       ＶＩ
────────────────────────────────────────
基      材＊１      Ａ        Ａ        Ａ        Ａ        Ａ        Ｅ
粘着剤厚さ＊２    ２００    ３００    ８００    １００    ２００    ２００
粘着剤タイプ      溶  剤    溶  剤    溶  剤    溶  剤    水  性    溶  剤
━━━━━━━━━━━━━━━━━━━━━━━━━━━━━━━━━━━━━━━━
凹凸面追従性        ○        ○        ○        ×        ○        ○
浮きの長さ＊３    ２．０    １．５    １．０    ３．８    ２．０    ２．０
────────────────────────────────────────
耐水性              ○        ○        ○        ○        ×        ○
────────────────────────────────────────
耐候性              ○        ○        ○        ○        ○        ×
━━━━━━━━━━━━━━━━━━━━━━━━━━━━━━━━━━━━━━━━
＊１  ：  Ａ＝アイオノマー樹脂フィルム  ／  Ｅ＝ポリエチレン系フィルム
＊２  ：  単位＝μｍ
＊３  ：  単位＝ｍｍ
【００４７】
実施例および比較例の評価結果は表１に示されている。
表１の結果から明らかなように、本発明に係る実施例であるアイオノマー樹脂フィルムを支持とする片面粘着テープ（Ｉ）〜（ＩＩＩ）は、従来の粘着剤層が１００μｍである片面粘着テープ（ＩＶ）よりも凹凸面追従性に優れていることが分かる。
また、耐水性については、本発明に係る溶剤型アクリル系粘着剤を用いた片面粘着テープ（Ｉ）〜（ＩＩＩ）では良好であるのに対し、水性アクリル系粘着剤を用いた片面粘着テープ（Ｖ）では、粘着剤層が白化した。
さらに、耐候性については、本発明に係るアイオノマー樹脂フィルムを支持体とする片面粘着テープ（Ｉ）〜（ＩＩＩ）では、良好であるのに対し、ポリエチレン系フィルムをテープ支持体とした片面粘着テープ（ＶＩ）では、劣化が見られた。
【産業上の利用可能性】
【００４８】
本発明に係るアイオノマー樹脂フィルムを支持体とする片面粘着テープは、自動車、トラック、鉄道、航空機等の輸送機器、あるいは冷蔵庫、洗濯機等の家電製品、住宅・建築構造物の組み立てにおける金属パネル部材の重ね合わせ部分に、シールを目的として好適に用いられうる。また、施工に熟練を必要とせず、施工後の養生も必要としない、さらに、凹凸面に対する追従性に優れるため高いシール性有し、且つ屋外使用に耐えうる耐久性を有するものである。
【図面の簡単な説明】
【００４９】
【図１】本発明のアイオノマー樹脂フィルムの片面に、粘着剤層を設けたシールテープの基本構成を示す説明図である。
【図２】テープの凹凸面追従性を評価する被着体を示す説明図である。
【図３】テープの凹凸面追従性を評価する際、テープを被着体に貼り合わせた状態を示す説明図である。
【図４】テープの凹凸面追従性を評価する際、テープを押し込み、被着体に追従させた直後の貼り合わせ状態を示す説明図である。
【図５】テープの凹凸面追従性を評価する際、テープの浮きの長さを示す説明図である。
【符号の説明】
【００５０】
１    ：  アイオノマー樹脂フィルム（Ａ）
２    ：  粘着剤層（Ｂ）
３    ：  セパレータ（Ｃ）
４    ：  アルミニウム板
５    ：  両面テープ
６    ：  シールテープ
ａ１  ：  テープの浮きの長さ
ａ２  ：  テープの浮きの長さ
【図１】
2008179668.tif 000003
【図２】
2008179668.tif 000004
【図３】
2008179668.tif 000005
【図４】
2008179668.tif 000006
【図５】
2008179668.tif 000007